초 고강 도 60 kg 급 하이드 로포 밍 강관 을 제조 하 기 위하 여 화학 성분 조성 ( wt %) 이 C : 0 . 06 ~ 0 . 08 중량 %( 이하 모두 동일 ) , Si : 0 . 05 ~ 0 . 07 %, Mn : 2 . 20 ~ 2 . 45 %, P , S : 각각 0 . 02 % 이하 를 기본 으로 하 고 , 여기 에 외 에 기타 원소 를 포함 한 극 저 탄소 열연 강판 코일 을 800 ~ 900 ℃ 온도 에서 일정 시간 열처리 이후 에 , Ms 온도 ( 마르텐 사이트 변태 개시 온도 ) 까지 급 냉하 여 성형 성 에 유리 한 조직 ( 페라이트 ) , 강도 에 유리 한 조직 ( 마르텐 사이트 ) 가 혼합 된 고장력강 을 이용 하 여 , 저 주파 저항 용접 방식 을 적용 하 여 , 초기 스 켈프 에서 반원 까지 의 성형 을 위해 4 단 으로 구성 된 브레 익 다운 롤 중 첫 번 째 브레 익 다운 롤 을 초기 스 켈프 가장 자리 의 성형 을 최소 화 ( edge bending type ) 하 고 , 이후 에 정밀 성형 및 가공 경화 발생 을 최소 화 를 위한 성형 공법 ( circular bending type ) 을 동시 에 적용 하 여 가공 경화 를 최소 화 한 초 고강 도 하이드 로포 밍 강관 제조 방법 이 다 .